(57)【要約】【課題】  通電によるガス発生が抑制され長期信頼性に優れる電気二重層キャパシタ用の活性炭を提供する。【解決手段】  （ｂ１）少なくとも活性炭を含む炭素材料をメカノケミカル処理して得られ、（ａ）黒鉛類似の層状結晶構造を有する微結晶炭素を含み、前記微結晶炭素の層間隔ｄ002が０．３４０〜０．３８０ｎｍ、ｃ軸方向の結晶子の大きさＬｃ002が０．７ｎｍ以上であり、窒素ガス吸着法により求められる比表面積が３０ｍ2／ｇ以上である電気二重層キャパシタ電極用炭素。【選択図】  なし【特許請求の範囲】
【請求項１】
（ｂ１）少なくとも活性炭を含む炭素材料をメカノケミカル処理して得られ、
（ａ）黒鉛類似の層状結晶構造を有する微結晶炭素を含み、前記微結晶炭素の層間隔ｄ002が０．３４０〜０．３８０ｎｍ、ｃ軸方向の結晶子の大きさＬｃ002が０．７ｎｍ以上であり、窒素ガス吸着法により求められる比表面積が３０ｍ2／ｇ以上である
電気二重層キャパシタ電極用炭素。
【請求項２】
メカノケミカル処理される前記炭素材料は、活性炭、または活性炭とカーボンブラックの混合物である請求項１記載の電極用炭素。
【請求項３】
メカノケミカル処理前の前記活性炭が、（ａ）黒鉛類似の層状結晶構造を有する微結晶炭素を含み、前記微結晶炭素の層間隔ｄ002が０．３４０〜０．３８０ｎｍ、ｃ軸方向の結晶子の大きさＬｃ002が０．７ｎｍ以上であり、窒素ガス吸着法により求められる比表面積が３０ｍ2／ｇ以上である請求項１または２記載の電極用炭素。
【請求項４】
（ａ２）Ｘ線回折法により求められる前記微結晶炭素の（００２）面のピーク積分強度ＳCと参照用に混合した標準シリコンの（１１１）面のピーク積分強度ＳSiと重量混合比（ＭSi／ＭC）とで算出される値Ａ＝（ＳC／ＳSi）×（ＭSi／ＭC）が０．１以上である請求項１〜３のいずれかに記載の電極用炭素。
【請求項５】
メカノケミカル処理前の前記活性炭が、（ａ２）Ｘ線回折法により求められる前記微結晶炭素の（００２）面のピーク積分強度ＳCと参照用に混合した標準シリコンの（１１１）面のピーク積分強度ＳSiと重量混合比（ＭSi／ＭC）とで算出される値Ａ＝（ＳC／ＳSi）×（ＭSi／ＭC）が０．１以上である請求項１〜４のいずれかに記載の電極用炭素。
【請求項６】
（ｂ２）ラマンスペクトルにおいて、１３６０ｃｍ-1バンドのピーク強度の１５８０ｃｍ-1バンドのピーク強度に対する比Ｒ値が０．５以上であり、１５８０ｃｍ-1バンドの半価幅が３０ｃｍ-1以上であることを特徴とする請求項１〜５のいずれかに記載の電極用炭素。
【請求項７】
前記メカノケミカル処理が、（ｂ３）ラマンスペクトルにおいて、１３６０ｃｍ-1バンドのピーク強度の１５８０ｃｍ-1バンドのピーク強度に対する比Ｒ値が処理後に処理前と比較して大きくなり、１５８０ｃｍ-1バンドの半価幅が処理後に処理前と比較して大きくなるような処理である請求項１〜６のいずれかに記載の電極用炭素。
【請求項８】
（ｂ４）電極用炭素８０質量％、ケッチェンブラック１０質量％およびポリテトラフルオロエチレン１０質量％からなる直径１６ｍｍ、厚さ０．５ｍｍの円形状の電極に、電解液である１ｍｏｌ／Ｌのトリエチルメチルアンモニウムテトラフルオロボレートを含むプロピレンカーボネ−トを含浸させた電極一対と、この２枚の電極間に厚さ５０μｍのセルロース製セパレータとを、直径２０ｍｍ、板厚０．２５ｍｍのＳＵＳ３１６製コインセルに密閉したコイン型電気二重層キャパシタセルを形成し、２．７Ｖの電圧を印加しながら６０℃の恒温槽にて２００時間放置した場合のキャパシタの膨れ具合をキャパシタセルに接着した歪みゲージにより測定し、下式（１）によって計算したＳの値が２．５με／ｍｇ以下となる請求項１〜７のいずれかに記載の電極用炭素。
Ｓ＝（Ｓmax−Ｓ0max）／Ｍ          式（１）
（但し、Ｓmax：電気二重層キャパシタセルの最大歪み量
Ｓ0max：ブランクセルの最大歪み量
Ｍ：電気二重層キャパシタに使用した活性炭重量である。）
【請求項９】
黒鉛類似の層状結晶構造を有する微結晶炭素を含み、前記微結晶炭素の層間隔ｄ002が０．３４０〜０．３８０ｎｍ、ｃ軸方向の結晶子の大きさＬｃ002が０．７ｎｍ以上であり、窒素ガス吸着法により求められる比表面積が３０ｍ2／ｇ以上である活性炭を用意する工程と、
用意した活性炭単独、またはこの活性炭とカーボンブラックの混合物をメカノケミカル処理する工程と
を有する電気二重層キャパシタ電極用炭素の製造方法。
【請求項１０】
前記メカノケミカル処理が、（ｂ３）ラマンスペクトルにおいて、１３６０ｃｍ-1バンドのピーク強度の１５８０ｃｍ-1バンドのピーク強度に対する比Ｒ値が処理後に処理前と比較して大きくなり、１５８０ｃｍ-1バンドの半価幅が処理後に処理前と比較して大きくなるような処理である請求項９記載の方法。
【請求項１１】
前記（ｂ３）の処理工程後に、１３６０ｃｍ-1バンドのピーク強度の１５８０ｃｍ-1バンドのピーク強度に対する比Ｒ値が０．５以上であり、１５８０ｃｍ-1バンドの半価幅が３０ｃｍ-1以上となることを特徴とする請求項１０記載の方法。
【請求項１２】
前記活性炭が、Ｘ線回折法により求められる前記微結晶炭素の（００２）面のピーク積分強度ＳCと参照用に混合した標準シリコンの（１１１）面のピーク積分強度ＳSiと重量混合比（ＭSi／ＭC）とで算出される値Ａ＝（ＳC／ＳSi）×（ＭSi／ＭC）が０．１以上である請求項９〜１１のいずれかに記載の方法。
【請求項１３】
製造される電気二重層キャパシタ電極用炭素が、（ａ）黒鉛類似の層状結晶構造を有する微結晶炭素を含み、前記微結晶炭素の層間隔ｄ002が０．３４０〜０．３８０ｎｍ、ｃ軸方向の結晶子の大きさＬｃ002が０．７ｎｍ以上であり、窒素ガス吸着法により求められる比表面積が３０ｍ2／ｇ以上であり、（ａ２）Ｘ線回折法により求められる前記微結晶炭素の（００２）面のピーク積分強度ＳCと参照用に混合した標準シリコンの（１１１）面のピーク積分強度ＳSiと重量混合比（ＭSi／ＭC）とで算出される値Ａ＝（ＳC／ＳSi）×（ＭSi／ＭC）が０．１以上である請求項９〜１２のいずれかに記載の方法。
【請求項１４】
前記活性炭を用意する工程が、
易黒鉛化性炭素にアルカリ金属化合物を混合し、不活性ガス雰囲気下に５００℃を超え８００℃未満に加熱して活性炭を得る賦活工程と、
この活性炭からアルカリ金属元素を除去するアルカリ除去工程と、
このアルカリ除去工程を経た活性炭を不活性ガス雰囲気下に４００℃を超え前記賦活工程の温度未満に加熱する熱処理工程と
を有することを特徴とする請求項９〜１３のいずれかに記載の方法。
【請求項１５】
前記易黒鉛化性炭素が石油コークスである請求項１４記載の方法。
【請求項１６】
一対の電極と電解液とを有する電気二重層キャパシタにおいて、
該一対の電極の少なくとも一方が請求項１〜８のいずれかに記載の電極用炭素を含むことを特徴とする電気二重層キャパシタ。
【発明の詳細な説明】
【技術分野】
【０００１】
本発明は電気二重層キャパシタに関し、詳しくは電気二重層キャパシタの電極に用いられる炭素材料に関する。
【背景技術】
【０００２】
電気二重層キャパシタの電極として、炭素材料を主要な構成要素とする炭素電極が用いられており、この炭素材料としては活性炭が知られている。活性炭は、コークスやピッチなどの石炭・石油系原料由来の炭素源、フェノール樹脂などの合成高分子系炭素源、あるいは植物由来の炭素源を炭素化し、賦活処理して得ることができる。
【０００３】
容積当たりの静電容量を大きくするために、炭素の結晶性を上げる提案がなされている。例えば、特許文献１（特開平１１−２４３２６５号公報）では、炭素質材料の面間隔ｄ002を０．３６ｎｍ以下とすること、特許文献２（特開平１１−２９７６７７号公報）では、ｄ002を０．３６３ｎｍ以下として結晶粒子のｃ軸方向サイズＬｃを２ｎｍ以上とすることが記載されている。さらに、特許文献３（特開平１１−３１７３３３号公報）では、ｄ002が０．３６５ｎｍ〜０．３８５ｎｍの黒鉛類似の微結晶炭素結晶子を有する炭素質材料を使用することが記載されている。
【０００４】
一方、従来の電気二重層キャパシタでは、通電を行うと内部にガスが発生し、発生したガスによって電気二重層キャパシタ内の圧力が上昇し、構造が歪む場合があることが知られている。特許文献４（特開２００３−２４３２６５号公報）には、キャパシタ素子内部に発生するガス量を抑え、長期信頼性の優れた電気二重層キャパシタを得ることを課題として、活性炭粉末、導電材粉末及びバインダを含む分極性電極層と、金属箔からなる集電体箔が一体化されたシート状分極性電極と電解液の接触面で形成された電気二重層キャパシタにおいて、活性炭粉末表面に存在するカルボキシル基、キノン基、水酸基及びラクトン基の表面官能基量を１０００μｍｏｌ／ｇ以下とする電気二重層キャパシタが開示されている。
【特許文献１】特開平１１−２４３２６５号公報
【特許文献２】特開平１１−２９７６７７号公報
【特許文献３】特開平１１−３１７３３３号公報
【特許文献４】特開２００３−２４３２６５号公報
【発明の開示】
【発明が解決しようとする課題】
【０００５】
本発明者らの検討によると、電気二重層キャパシタの炭素電極に用いる活性炭として石油コークス由来の活性炭を用いた場合、例えばフェノール樹脂由来の活性炭を用いた場合に比べて通電によるガス発生が多い。即ち、石油コークス由来の活性炭は、比較的結晶化が進みやすく、その結果、導電性が高く大きな静電容量が得られやすい反面、通電によるガス発生が多い問題があった。
【０００６】
そこで、本発明はこのような問題を解決するためになされたものであり、大きな静電容量を有すると共に、通電によるガス発生を大きく抑制した電気二重層キャパシタ電極用の活性炭を主成分とする炭素を提供することを目的とする。
【０００７】
また本発明は、そのような性能の優れた電気二重層キャパシタ電極用の活性炭を主成分とする炭素の製造方法を提供することを目的とする。
【０００８】
さらに本発明は、大きな静電容量を有すると共に、通電によるガス発生が大きく抑制され長期信頼性に優れる電気二重層キャパシタを提供することを目的とする。
【課題を解決するための手段】
【０００９】
本発明は以下の事項に関する。
【００１０】
１．  （ｂ１）少なくとも活性炭を含む炭素材料をメカノケミカル処理して得られ、
（ａ）黒鉛類似の層状結晶構造を有する微結晶炭素を含み、前記微結晶炭素の層間隔ｄ002が０．３４０〜０．３８０ｎｍ、ｃ軸方向の結晶子の大きさＬｃ002が０．７ｎｍ以上であり、窒素ガス吸着法により求められる比表面積が３０ｍ2／ｇ以上である
電気二重層キャパシタ電極用炭素。
【００１１】
２．  メカノケミカル処理される前記炭素材料は、活性炭、または活性炭とカーボンブラックの混合物である上記１記載の電極用炭素。
【００１２】
３．  メカノケミカル処理前の前記活性炭が、（ａ）黒鉛類似の層状結晶構造を有する微結晶炭素を含み、前記微結晶炭素の層間隔ｄ002が０．３４０〜０．３８０ｎｍ、ｃ軸方向の結晶子の大きさＬｃ002が０．７ｎｍ以上であり、窒素ガス吸着法により求められる比表面積が３０ｍ2／ｇ以上である上記１または２記載の電極用炭素。
【００１３】
４．  （ａ２）Ｘ線回折法により求められる前記微結晶炭素の（００２）面のピーク積分強度ＳCと参照用に混合した標準シリコンの（１１１）面のピーク積分強度ＳSiと重量混合比（ＭSi／ＭC）とで算出される値Ａ＝（ＳC／ＳSi）×（ＭSi／ＭC）が０．１以上である上記１〜３のいずれかに記載の電極用炭素。
【００１４】
５．  メカノケミカル処理前の前記活性炭が、（ａ２）Ｘ線回折法により求められる前記微結晶炭素の（００２）面のピーク積分強度ＳCと参照用に混合した標準シリコンの（１１１）面のピーク積分強度ＳSiと重量混合比（ＭSi／ＭC）とで算出される値Ａ＝（ＳC／ＳSi）×（ＭSi／ＭC）が０．１以上である上記１〜４のいずれかに記載の電極用炭素。
【００１５】
６．  （ｂ２）ラマンスペクトルにおいて、１３６０ｃｍ-1バンドのピーク強度の１５８０ｃｍ-1バンドのピーク強度に対する比Ｒ値が０．５以上であり、１５８０ｃｍ-1バンドの半価幅が３０ｃｍ-1以上であることを特徴とする上記１〜５のいずれかに記載の電極用炭素。
【００１６】
７．  前記メカノケミカル処理が、（ｂ３）ラマンスペクトルにおいて、１３６０ｃｍ-1バンドのピーク強度の１５８０ｃｍ-1バンドのピーク強度に対する比Ｒ値が処理後に処理前と比較して大きくなり、１５８０ｃｍ-1バンドの半価幅が処理後に処理前と比較して大きくなるような処理である上記１〜６のいずれかに記載の電極用炭素。
【００１７】
８．  （ｂ４）電極用炭素８０質量％、ケッチェンブラック１０質量％およびポリテトラフルオロエチレン１０質量％からなる直径１６ｍｍ、厚さ０．５ｍｍの円形状の電極に、電解液である１ｍｏｌ／Ｌのトリエチルメチルアンモニウムテトラフルオロボレートを含むプロピレンカーボネ−トを含浸させた電極一対と、この２枚の電極間に厚さ５０μｍのセルロース製セパレータとを、直径２０ｍｍ、板厚０．２５ｍｍのＳＵＳ３１６製コインセルに密閉したコイン型電気二重層キャパシタセルを形成し、２．７Ｖの電圧を印加しながら６０℃の恒温槽にて２００時間放置した場合のキャパシタの膨れ具合をキャパシタセルに接着した歪みゲージにより測定し、下式（１）によって計算したＳの値が２．５με／ｍｇ以下となる上記１〜７のいずれかに記載の電極用炭素。
【００１８】
Ｓ＝（Ｓmax−Ｓ0max）／Ｍ          式（１）
（但し、Ｓmax：電気二重層キャパシタセルの最大歪み量
Ｓ0max：ブランクセルの最大歪み量
Ｍ：電気二重層キャパシタに使用した活性炭重量である。）
９．  黒鉛類似の層状結晶構造を有する微結晶炭素を含み、前記微結晶炭素の層間隔ｄ002が０．３４０〜０．３８０ｎｍ、ｃ軸方向の結晶子の大きさＬｃ002が０．７ｎｍ以上であり、窒素ガス吸着法により求められる比表面積が３０ｍ2／ｇ以上である活性炭を用意する工程と、
用意した活性炭単独、またはこの活性炭とカーボンブラックの混合物をメカノケミカル処理する工程と
を有する電気二重層キャパシタ電極用炭素の製造方法。
【００１９】
１０．  前記メカノケミカル処理が、（ｂ３）ラマンスペクトルにおいて、１３６０ｃｍ-1バンドのピーク強度の１５８０ｃｍ-1バンドのピーク強度に対する比Ｒ値が処理後に処理前と比較して大きくなり、１５８０ｃｍ-1バンドの半価幅が処理後に処理前と比較して大きくなるような処理である上記９記載の方法。
【００２０】
１１．  前記（ｂ３）の処理工程後に、１３６０ｃｍ-1バンドのピーク強度の１５８０ｃｍ-1バンドのピーク強度に対する比Ｒ値が０．５以上であり、１５８０ｃｍ-1バンドの半価幅が３０ｃｍ-1以上となることを特徴とする上記１０記載の方法。
【００２１】
１２．  前記活性炭が、Ｘ線回折法により求められる前記微結晶炭素の（００２）面のピーク積分強度ＳCと参照用に混合した標準シリコンの（１１１）面のピーク積分強度ＳSiと重量混合比（ＭSi／ＭC）とで算出される値Ａ＝（ＳC／ＳSi）×（ＭSi／ＭC）が０．１以上である上記９〜１１のいずれかに記載の方法。
【００２２】
１３．  製造される電気二重層キャパシタ電極用炭素が、（ａ）黒鉛類似の層状結晶構造を有する微結晶炭素を含み、前記微結晶炭素の層間隔ｄ002が０．３４０〜０．３８０ｎｍ、ｃ軸方向の結晶子の大きさＬｃ002が０．７ｎｍ以上であり、窒素ガス吸着法により求められる比表面積が３０ｍ2／ｇ以上であり、（ａ２）Ｘ線回折法により求められる前記微結晶炭素の（００２）面のピーク積分強度ＳCと参照用に混合した標準シリコンの（１１１）面のピーク積分強度ＳSiと重量混合比（ＭSi／ＭC）とで算出される値Ａ＝（ＳC／ＳSi）×（ＭSi／ＭC）が０．１以上である上記９〜１２のいずれかに記載の方法。
【００２３】
１４．  前記活性炭を用意する工程が、
易黒鉛化性炭素にアルカリ金属化合物を混合し、不活性ガス雰囲気下に５００℃を超え８００℃未満に加熱して活性炭を得る賦活工程と、
この活性炭からアルカリ金属元素を除去するアルカリ除去工程と、
このアルカリ除去工程を経た活性炭を不活性ガス雰囲気下に４００℃を超え前記賦活工程の温度未満に加熱する熱処理工程と
を有することを特徴とする上記９〜１３のいずれかに記載の方法。
【００２４】
１５．  前記易黒鉛化性炭素が石油コークスである上記１４記載の方法。
【００２５】
１６．  一対の電極と電解液とを有する電気二重層キャパシタにおいて、
該一対の電極の少なくとも一方が上記１〜８のいずれかに記載の電極用炭素を含むことを特徴とする電気二重層キャパシタ。
【発明の効果】
【００２６】
従来、黒鉛化度を上げた炭素材料、または黒鉛類似の微結晶炭素結晶子を有する活性炭では、導電性が高く、大きな静電容量が得られやすい反面、通電によるガス発生が多い問題があった。そこで本発明者は、黒鉛結晶子または黒鉛類似の微結晶炭素結晶子のエッジが電解液の分解に寄与していると推定し、結晶子内部の結晶性はなるべく変化させずに、結晶子表面の結晶性を低下させて表面のエッジを減少させた黒鉛類似の微結晶炭素結晶子を有する活性炭により、静電容量とガス発生低減の問題を同時に解決したものである。
【００２７】
即ち本発明によれば、例えば石油コークスなどの易黒鉛化性炭素を原料として結晶性を高めた活性炭であっても、通電によるガス発生が大きく抑制された電気二重層キャパシタ電極用炭素を提供することができる。
【発明を実施するための最良の形態】
【００２８】
本発明の電気二重層キャパシタ電極用炭素は、少なくとも活性炭を含む炭素材料をメカノケミカル処理して得られ、且つ条件（ａ）、即ち、（ａ）黒鉛類似の層状結晶構造を有する微結晶炭素を含み、前記微結晶炭素の層間隔ｄ002が０．３４０〜０．３８０ｎｍ、ｃ軸方向の結晶子の大きさＬｃ002が０．７ｎｍ以上であり、窒素ガス吸着法により求められる比表面積が３０ｍ2／ｇ以上であるという条件を満たす。
【００２９】
メカノケミカル処理される前記炭素材料は、活性炭、または活性炭とカーボンブラックの混合物である。即ち、本発明の電極用炭素は、活性炭を主成分とするものであって、処理される炭素材料に含まれる活性炭とカーボンブラックの比率は、１００：０〜８０：２０の範囲が好ましい。カーボンブラックを混合するときは、９９：１〜８０：２０の範囲が好ましい。カーボンブラックとしては、アセチレンブラック、ケッチェンブラック等の導電性カーボンブラックが好ましい。
【００３０】
また、好ましくは、処理前の活性炭も上記条件（ａ）を満たす。本発明の好ましい態様には、条件（ａ）を満たす活性炭を単独でメカノケミカル処理して、条件（ａ）を満たす電極用炭素とする場合と、条件（ａ）を満たす活性炭とカーボンブラックの混合物をメカノケミカル処理して条件（ａ）を満たす電極用炭素とする場合がある。この電極用炭素は、さらに必要によりカーボンブラック等の後述する導電剤と混合して結着剤等と共に電極形成に使用する。
【００３１】
黒鉛類似の層状結晶構造を有する微結晶炭素とは、炭素六員環の縮合層が、黒鉛のような規則的積層と異なり、黒鉛に類似してはいるが不規則な積層をしているものを言う（例えば、［Ｊ．Ｂｉｓｃｏｅ  ａｎｄ  Ｂ．Ｅ．Ｗａｒｒｅｎ，Ｊ．Ａｐｐｌ．  Ｐｈｙｓ．，１３，３６４（１９４２）］を参照。）。
【００３２】
具体的には、Ｘ線回折による測定で、黒鉛では回折ピークが層間隔ｄ002＝０．３３５ｎｍに鋭いピークとして観察されるが、本発明ではｄ002が０．３４０〜０．３８０ｎｍ、好ましくは０．３５０〜０．３７０ｎｍに黒鉛に比べるとブロードなピークとして観察される。ｃ軸方向｛（００２）面に垂直方向＝面の積層方向｝の結晶子の大きさＬｃ002は０．７ｎｍ以上である。これは結晶子の大きさがある程度発達していることを示している。Ｌｃ002はさらに好ましくは、１．０ｎｍ以上である。一方、表面積を大きくする観点から結晶子をあまり大きく発達させる必要はなく通常４ｎｍ以下、好ましくは２ｎｍ未満である。これらの好ましい範囲は、得られた電極用炭素および処理前の活性炭の両方に共通する。尚、ｄ002およびＬｃ002はいずれも炭素の（００２）面のピークを利用して学振法に基づき算出される。
【００３３】
前記電極用炭素は、さらに条件（ａ２）、即ち、Ｘ線回折法により求められる前記微結晶炭素の（００２）面のピーク積分強度ＳCと参照用に混合した標準シリコンの（１１１）面のピーク積分強度ＳSiと重量混合比（ＭSi／ＭC）とで算出される値Ａ＝（ＳC／ＳSi）×（ＭSi／ＭC）が０．１以上であるという条件を満たすことが好ましい。
【００３４】
値Ａ＝（ＳC／ＳSi）×（ＭSi／ＭC）は、活性炭の結晶性、より詳しくは活性炭中に含まれる「黒鉛類似の層状結晶構造を有する微結晶炭素」の含有割合に関連する。即ち、この値Ａが大きいほど黒鉛類似の微結晶炭素の割合が大きいことを示している。値Ａが大きいほど導電性が高くなるので、さらに好ましくは０．２以上である。また、通常は３以下であり、さらに具体的には２以下であり、特に１以下である。
【００３５】
本発明の好ましい態様においては、メカノケミカル処理前の活性炭に関しても前記の条件（ａ２）（さらに好ましくは、前記の好ましい条件）を満たす。
【００３６】
Ｘ線回折法における測定条件は次のとおりである。
【００３７】
〈Ｘ線回折測定条件〉
・Ｘ線源：ＣｕＫα、５０ＫＶ、２００ｍＡ
・測定範囲：２θ＝１０から４０ｄｅｇ
・走査速度：１ｄｅｇ／ｍｉｎ
・スリット：ＤＳ＝１／２ｄｅｇ、ＳＳ＝１／２ｄｅｇ、ＲＳ＝０．１５ｍｍ
・サンプルホルダー：直径４６ｍｍ厚さ３ｍｍの円柱形ガラス板の中央に、直径２６ｍｍ、深さ０．２ｍｍのくぼみを掘ったもの（くぼみに、活性炭または電極用炭素サンプルを充填する）。
【００３８】
本発明の活性炭を主成分とする電極用炭素は、アモルファス成分も多く含んでいるため、アモルファス成分に基づくベースラインを差し引いて黒鉛類似の微結晶炭素の実質ピークを求める。
【００３９】
また、電極用炭素および好ましい態様における処理前の活性炭の比表面積は、少なくとも３０ｍ2／ｇ以上であるが、電気二重層キャパシタの静電容量を高くするために好ましくは５００ｍ2／ｇ以上であり、さらに好ましくは１，０００ｍ2／ｇ以上あり、最も好ましくは１，５００ｍ2／ｇ以上である。また、電極密度の向上、即ち体積当たりの静電容量向上の観点から、通常２３００ｍ2／ｇ以下、特に２０００ｍ2／ｇ以下が好ましい。尚、窒素ガス吸着法により求められる比表面積Ｓ［ｍ2／ｇ］とは、窒素ガスを吸着剤に用いたＢＥＴ法により求めた表面積を、活性炭の単位質量あたりに換算した値である。
【００４０】
このような条件（ａ）、特に条件（ａ２）を満たす活性炭は、非晶質炭素中に黒鉛類似構造を有する結晶子が分散した構造を有し、結晶子のエッジは、尖った構造である。尖った構造は、電界が集中して放電が起きやすい部分であり、電気化学反応が起こりやすい部分であると言える。従って、露出している結晶子端部が多いほど電気化学反応によるガス発生が多くなる。つまり活性炭の結晶性が高く比表面積が大きいとガス発生が多くなる。
【００４１】
しかし、本発明の活性炭を主成分とする電極用炭素では、条件（ｂ１）、即ちメカノケミカル処理されていることにより、バルクの結晶性があまり損なわれずに、結晶子のエッジがとられて表面の結晶性が低下していると推定され、それによりガス発生が抑制される。
【００４２】
メカノケミカル処理とは、対象粒子に圧縮力と剪断力を同時にかける処理をいう。ここでかかる剪断力や圧縮力は通常一般の撹拌よりも大きいが、これら機械的応力は、活性炭粒子の表面にかけられることが好ましく、活性炭粒子のバルク構造は破壊しないことが望ましい。活性炭粒子のバルク構造が破壊されると、有効な細孔が減少し静電容量の低下を招く。本発明における好ましいメカノケミカル処理は、なるべく粉砕はしないで、表面状態のみ変化させるような条件である。
【００４３】
メカノケミカル処理は、被処理物に圧縮力と剪断力とを同時にかけることができる装置であればよく、装置構造は特に限定されない。このような装置として、たとえば加圧ニーダー、二本ロールなどの混練機、遊星ボールミル、ハイブリダイゼーションシステム（（株）奈良機械製作所製）、メカノマイクロス（（株）奈良機械製作所製）、メカノフュージョンシステム（ホソカワミクロン（株）製）などを使用することができる。
【００４４】
上記のうちでも回転速度差を利用して剪断および圧縮力を同時に付与する装置が好ましく用いられ、具体的にはたとえば回転するドラム（回転ローター）と、該ドラムと回転速度の異なる内部部材（インナーピース）と、被処理物の循環機構（たとえば循環用ブレード）とを有する装置（たとえば図３（ａ）〜（ｂ）に模式的機構を示すホソカワミクロン（株）製メカノフュージョンシステム）を用い、回転ドラムと内部部材との間に供給された被処理物に遠心力を付与しながら、内部部材により回転ドラムとの速度差に起因する圧縮力と剪断力とを同時に繰返し付与することによりメカノケミカル処理することができる。また固定ドラム（ステーター）と、高速回転する回転ローターの間に被処理物を通すことで固定ドラムと回転ローターとの速度差に起因する圧縮力と剪断力とを被処理物に付与する装置を用いてもよい（たとえば図２に模式的機構を示す（株）奈良機械製作所製ハイブリダイゼーションシステム）。
【００４５】
上記のようなメカノケミカル処理条件は、使用する装置によっても異なり一概にはいえないが、処理による活性炭粒子の平均粒子径の低下率を１０％以下に抑えるように設定することが好ましい。たとえば回転ドラムと内部部材を備えた装置を用いる場合には、回転ドラムと内部部材との周速度差：５〜５０ｍ／秒、両者間の距離１〜１００ｍｍ、処理時間３分〜９０分の条件下で行なうことが好ましい。また固定ドラム／高速回転ローターを備える装置の場合には、固定ドラムと回転ローターとの周速度差１０〜１００ｍ／秒、処理時間３０秒〜１０分の条件下で行なうことが好ましい。
【００４６】
遊星ボールミルによる具体的な処理条件としては、回転数１０〜５００ｒｐｍにて１０分〜３時間処理することが好ましい。例えばアルミナまたはジルコニア製容器に、容器の同一素材のボールを充填量が容器容積の１／３程度になるように入れ、容器容積の１／３程度の量の粉砕した活性炭を入れて処理を行う。ボールの大きさは直径５〜２０ｍｍ（例えば直径１０ｍｍ）程度が好ましく、容器の容積は例えば２５０ｍＬ程度であり、その場合にボールの充填量は８０ｍＬ程度になる。活性炭の充填量は３０ｍＬ程度になる。遊星ボールミルの処理条件は、さらに好ましくは回転数が１０〜３００ｒｐｍで処理時間が１０分〜２時間であり、特に回転数が１０〜１００ｒｐｍで処理時間が１０分〜１時間である。
【００４７】
活性炭とカーボンブラックの混合物を処理する場合の条件も同様である。活性炭粒子と共にカーボンブラックを添加して処理を行うことによって、活性炭粒子表面を改質すると共に導電剤を活性炭粒子表面に融合させることができるので、より高性能な電気二重層キャパシタ電極用炭素が得られる。
【００４８】
本発明では、メカノケミカル処理を行った後に、さらに条件（ｂ２）、即ち、１３６０ｃｍ-1バンド（Ｄバンド）のピーク強度（ＩD）の１５８０ｃｍ-1バンド（Ｇバンド）のピーク強度（ＩG）に対する比Ｒ値が０．５以上であり、１５８０ｃｍ-1バンドの半価幅が３０ｃｍ-1以上であることが好ましい。一般に活性炭等の炭素材料のラマンスペクトルにおいて、１５８０ｃｍ-1バンド（Ｇバンド）は炭素結晶の基底面（００２）面に基づき、１３６０ｃｍ-1バンド（Ｄバンド）は炭素結晶の基底面に垂直方向の面に基づくことが知られている。そして、結晶性が低下し、アモルファス成分が多くなると、１３６０ｃｍ-1バンドのピーク強度が大きくなり、一方１５８０ｃｍ-1バンドのピークはブロードになる（半価幅が広くなる）ことが知られている。そこで、ＩD／ＩGの比Ｒ値およびＧバンドの半価幅により、活性炭の結晶性の程度を見ていることになる。但し、ラマンスペクトルにより得られる情報は、表面の情報である。
【００４９】
即ち本発明では、条件（ａ）および（ａ２）、主として値ＡでＸ線によりバルクとしての結晶性が高いこと（黒鉛類似の微結晶炭素が多いこと）を示している一方、条件（ｂ２）では黒鉛類似の微結晶炭素の表面の結晶性が低いことを示している。これは結晶子のエッジの尖鋭さが取れていると推定され、そのために電解液の分解が起こりにくく、ガス発生が抑制される。
【００５０】
Ｒ値としては、さらに好ましくは１．５以上である。但し、通常Ｒ値は５以下の範囲である。また１５８０ｃｍ-1バンドの半価幅はさらに好ましくは５０ｃｍ-1以上である。また通常半価幅は、２００ｃｍ-1以下である。
【００５１】
また本発明の１態様では、メカノケミカル処理を行った後に、さらに条件（ｂ３）、即ち、ラマンスペクトルにおいて、１３６０ｃｍ-1バンドのピーク強度の１５８０ｃｍ-1バンドのピーク強度に対する比Ｒ値が処理後に処理前と比較して大きくなり、１５８０ｃｍ-1バンドの半価幅が処理後に処理前と比較して大きくなっていることが好ましい。即ち、この処理を経た活性炭は結晶子のエッジの尖鋭さが取れていると推定される。特に処理前後で、Ｒ値が３０％以上、特に５０％以上大きくなることが好ましく、また１５８０ｃｍ-1バンドの半価幅が１０％以上、特に３０以上大きくなることが好ましい。この場合、処理後に前述の条件（ｂ２）を満たすことがさらに好ましい。
【００５２】
以上のようなメカノケミカル処理を行って得た本発明の電極用炭素は、次の条件（ｂ４）を満たし、極めてガス発生の少なく電気二重層キャパシタ電極用炭素として新規且つ優れた材料である。
【００５３】
条件（ｂ４）を説明する。電極用炭素８０質量％、ケッチェンブラック１０質量％およびポリテトラフルオロエチレン１０質量％により、直径１６ｍｍ、厚さ０．５ｍｍの円形状の電極を形成する。図１に示すように、この２枚の電極１、２に、電解液として１ｍｏｌ／Ｌのトリエチルメチルアンモニウムテトラフルオロボレートを含むプロピレンカーボネ−トを含浸させる。この２枚の電極間に厚さ５０μｍのセルロース製セパレータ３を挟み、直径２０ｍｍ、板厚０．２５ｍｍのＳＵＳ３１６製コインセル４に密閉し、コイン型電気二重層キャパシタセルを作製する。作製したキャパシタの表面に、歪みゲージ５を貼り付ける。キャパシタセルに２．７Ｖの電圧を印加しながら６０℃の恒温槽にて２００時間放置して、キャパシタの膨れ具合をキャパシタセルに接着した歪みゲージにより測定し、下式（１）：
Ｓ＝（Ｓmax−Ｓ0max）／Ｍ          式（１）
（但し、Ｓmax：電気二重層キャパシタセルの最大歪み量
Ｓ0max：ブランクセルの最大歪み量
Ｍ：電気二重層キャパシタに使用した活性炭重量である。）
によってＳの値を計算する。
【００５４】
条件（ｂ４）は、上記Ｓの値が２．５με／ｍｇ以下となる条件である。また、メカノケミカル処理前の炭素材料が、活性炭：カーボンブラック＝８０：１０の割合よりカーボンブラックを多く含む場合には、必要な導電性が確保されているので導電剤としてのケッチェンブラックを別途添加しないで電極を形成して評価してもよい。尚、歪みゲージの単位〔ε〕は、歪みゲージ長さＬが伸びて長さＬ＋ΔＬになったときの歪み量をΔＬ／Ｌで表し、単位をεとして表したものである。従って、μεは、１０-6倍だけの伸長に相当する歪みである。
【００５５】
従来、結晶性の高い活性炭を用いて、即ち前記条件（ａ）、さらに条件（ａ１）を満たすような活性炭を主成分とする炭素材料を用いて、上記測定条件によりキャパシタの膨れ具合を測定しても、Ｓの値が２．５με／ｍｇ以下となるようなものは全く存在しなかった。従って、本発明の電極用炭素は、電気二重層キャパシタ用として新規で有用な材料である。
【００５６】
＜電気二重層キャパシタ電極用炭素の製造方法＞
次に本発明の製造方法を説明する。
【００５７】
本発明の製造方法では、まずステップ（ａ）として、黒鉛類似の層状結晶構造を有する微結晶炭素を含み、前記微結晶炭素の層間隔ｄ002が０．３４０〜０．３８０ｎｍ、ｃ軸方向の結晶子の大きさＬｃ002が０．７ｎｍ以上であり、窒素ガス吸着法により求められる比表面積が３０ｍ2／ｇ以上である活性炭を用意する。
【００５８】
ステップ（ａ）で用意する好ましい活性炭については、前述の条件（ａ）、条件（ａ２）で説明したものを挙げることができる（好ましい条件に関しても、前述のとおりである。）。尚、電気二重層キャパシタ電極用として最終的に製造される活性炭を主成分とする炭素も前述の条件（ａ）、条件（ａ２）を満たすことが好ましい（好ましい条件に関しても、前述のとおりである。）。
【００５９】
具体的には、易黒鉛化性炭素にアルカリ金属化合物を混合し、不活性ガス雰囲気下に６００℃を超え８００℃未満に加熱することにより活性炭を得る賦活工程を有する製造方法を挙げることができる。
【００６０】
一般に炭素材料は、３０００℃程度の高温に加熱した場合に黒鉛構造となる易黒鉛化炭素と完全に黒鉛構造にならない難黒鉛化炭素に大別される。このうち易黒鉛化性炭素は本発明の活性炭の原料として好適であり、特に電気二重層キャパシタの内部抵抗の観点から好適である。
【００６１】
易黒鉛化性炭素は、例えば、塩化ビニル系樹脂、ポリアクリロニトリルなどの脂肪族系高分子化合物のほか、タール、メゾフェースピッチ、ポリイミドなどの芳香族系高分子化合物を、約８００℃以下で焼成処理することによって得ることができる。また、石油系ピッチ、石炭系ピッチ等のピッチ材料を焼成処理して得られる石油コークスや石炭コークスも易黒鉛化性炭素として用いることができる。なかでも、コストの観点および電気二重層キャパシタにしたときの内部抵抗の観点から石油コークスが好ましい。
【００６２】
賦活工程における賦活反応に使用するアルカリ金属化合物としては、例えば、ＫＯＨ、ＮａＯＨ、ＲｂＯＨ、ＣｓＯＨ等のアルカリ金属水酸化物が挙げられる。なかでも賦活効果の観点からＫＯＨが好ましい。
【００６３】
アルカリ金属化合物の使用量は、活性炭製造のためのアルカリ賦活において公知の範囲から適宜選ぶことができるが、賦活の進行度の観点から易黒鉛化性炭素に対して質量基準で１倍以上とすることが好ましく、経済性の観点から３倍未満とすることが好ましい。
【００６４】
本発明において、不活性ガスとしては、希ガスや窒素ガスを用いることができる。
【００６５】
賦活工程では、易黒鉛化性炭素にアルカリ金属化合物を混合し、５００℃を超え８００℃未満に加熱する。８００℃未満とすることで、アルカリ金属化合物の蒸発を抑え、アルカリ金属化合物による汚染を効果的に防ぐことができる。また５００℃を超える温度とすることで、電気二重層キャパシタ用の活性炭として望ましい表面積を得ることができる。
【００６６】
賦活工程に加え、さらに、前記賦活された易黒鉛化性炭素からアルカリ金属元素を除去するアルカリ除去工程を行うことが、活性炭中にアルカリ金属が不純物として残留することを防止する観点から好ましい。
【００６７】
アルカリ金属元素の除去は、活性炭の製造方法において公知の方法で行うことができ、例えばアルカリ賦活で得られた活性炭を二酸化炭素中で３００℃程度に加熱したり、水洗したりしてアルカリ金属化合物を失活させた後、酸洗や水洗することによって行うことができる。
【００６８】
さらに、アルカリ金属元素が除去された易黒鉛化性炭素を不活性ガス雰囲気下に４００℃を超え、賦活工程の温度未満に加熱する熱処理工程とを行うことが、表面官能基量、特には表面カルボキシル基量を低減する観点から好ましい。４００℃を超える温度とすることで表面官能基、特にはカルボキシル基を除去する効果が高くなる。また、賦活工程の温度未満とすることで、賦活反応で生成した細孔を維持できる。この観点から、賦活温度より低い温度とすることが好ましく、賦活温度より５０℃以上低い温度とすることがより好ましい。
【００６９】
このようにして、条件（ａ）を満たす活性炭を用意することができるので、その後、前述のメカノケミカル処理を行う。この処理は、前述の条件（ｂ１）に対応するので、そこで説明した条件を満たすように処理を行うことが好ましい。好ましい条件も同様である。その際、前述のとおり、所定量のカーボンブラックと混合してメカノケミカル処理を行ってもよい。
【００７０】
このメカノケミカル処理は、好ましくはステップ（ｂ３）、即ち、ラマンスペクトルにおいて、１３６０ｃｍ-1バンドのピーク強度の１５８０ｃｍ-1バンドのピーク強度に対する比Ｒ値が処理後に処理前と比較して大きくなり、１５８０ｃｍ-1バンドの半価幅が処理後に処理前と比較して大きくなるような処理であることが好ましい。ステップ（ｂ３）は前述の条件（ｂ３）に対応するので、そこで説明した条件を満たすように処理を行うことが好ましい。好ましい条件も同様である。その結果、前述の条件（ｂ２）、即ち、１３６０ｃｍ-1バンドのピーク強度の１５８０ｃｍ-1バンドのピーク強度に対する比Ｒ値が０．５以上であり、１５８０ｃｍ-1バンドの半価幅が３０ｃｍ-1以上となることが好ましく、さらに好ましい条件は前述のとおりである。
【００７１】
このようにして、前述の条件（ｂ４）を満たすようなガス発生の少ない活性炭を主成分とする電極用炭素が得られる。
【００７２】
＜電気二重層キャパシタ＞
一対の電極と電解液とを有する電気二重層キャパシタにおいて、一対の電極の少なくとも一方が上記本発明の活性炭を含む構成によって、ガス発生が抑えられ長期信頼性に優れる電気二重層キャパシタを得ることができるが、ガス発生抑制と長期信頼性を一層優れたものにする観点から、一対の電極の両方が上記本発明の活性炭を含むことが好ましい。
【００７３】
電気二重層キャパシタ用電極は、上記活性炭を用い、公知の電気二重層キャパシタ用電極の製造方法によって製造することができる。例えば、上記活性炭に結合材、導電材を加えて構成することができる。結合材としては、ポリテトラフルオロエチレン、ポリフッ化ビニリデン、カルボキシメチルセルローズ、ポリビニルアルコール、ポリアクリル酸等が使用されるが、なかでもポリテトラフルオロエチレンは混練時に繊維状となって活性炭と導電材を強固に結合するとともに、活性炭の細孔を閉塞することが無いことから好ましい。
【００７４】
導電材としては、アセチレンブラック、ケッチェンブラックの導電性カーボンブラック、天然黒鉛、人造黒鉛、炭素繊維、アルミニウム、ニッケル等の金属繊維を用いることができるが、少量で効果的に導電性が向上するアセチレンブラック、ケッチェンブラックが好ましい。電極は上記活性炭、導電材、結合材を公知の方法により成型することで製造される。例えば、活性炭とカーボンブラックの混合物にポリテトラフルオロエチレンを添加・混合した後、プレス成型、ロール成型しれ得られる。また、上記混合物をスラリー状にしてからコーティングすることで薄い塗布膜とする方法、シート状または板状の成型体の何れであっても良い。
【００７５】
また、本発明の電気二重層キャパシタに用いる電解液には、公知の電気二重層キャパシタに用られている電解液を使用することができる。ただし、水系のものは電気化学的に分解電圧が低いことにより、キャパシタの耐用電圧が低く制限されるので、有機溶媒系（非水系）電解液であることが好ましい。
【００７６】
電解液の種類は特に限定されないが、一般的には溶質の溶解度、解離度、液の粘性を考慮して選択され、高導電率でかつ高電位窓（分解開始電圧が高い）の電解液であることが望ましい。例えば、代表的な例としては、テトラエチルアンモニウムテトラフルオロボレイトのような４級アンモニウム塩を、プロピレンカーボネイト、ジエチルカーボネイト、アセトニトリルなどの有機溶媒に溶解したものが使用される。
【００７７】
本発明の電気二重層キャパシタの構造については公知の電気二重層キャパシタの構造を適宜採用することができる。
【実施例】
【００７８】
＜実施例１＞
〔活性炭の製造〕
活性炭の原料として石油コークス粒子（粒径０．２ｍｍ以下）を用いた。この石油コークス粒子１質量部と、水酸化カリウム（ＫＯＨ）ペレットを２．５質量部とを混合し、ニッケル製反応容器に入れ、窒素気流下７５０℃で１時間加熱し、賦活を行った。
【００７９】
賦活工程の後、反応容器内部の反応混合物を３００℃まで冷却し、窒素に替えて二酸化炭素を流し、金属カリウムを失活させた。次いで、反応混合物を水に入れることによって金属カリウムをさらに失活させた。この後、反応混合物を塩酸で洗浄し、洗液が中性になるまで水洗を繰り返した。水洗した賦活物を、窒素気流下に７００℃まで加熱して熱処理した。
【００８０】
その後、得られた活性炭をボールミルにて中心粒径１０μｍに粉砕した。
【００８１】
ジルコニア製ボール（直径１０ｍｍ）５０個を入れた内容積２５０ｍＬのジルコニア容器に、粉砕した活性炭３０ｇをいれ、遊星型ボールミルにて回転数８０ｒｐｍ、処理時間３０分間処理し、目的とする電極用炭素を得た。
【００８２】
〔層間隔ｄ002、Ｌｃ002、（００２）面ピーク面積比表面積、および比表面積の測定〕
Ｘ線回折法にて、（００２）面のピーク位置から層間隔ｄ002、半価幅からＬｃを求めた。また、ピーク積分強度ＳCと参照用に混合した標準シリコンの（１１１）面ピーク積分強度ＳSiと重量混合比（ＭSi／ＭC）から、Ａ＝（ＳC／ＳSi）×（ＭSi／ＭC）にて、Ａ値を求めた。また、ＢＥＴ法により表面積を測定し、活性炭単位質量あたりに換算し、比表面積［ｍ2／ｇ］を求めた。
【００８３】
〔電気二重層キャパシタの作製と評価〕
＜電極の作製＞
活性炭０．８ｇ、ケッチェンブラック０．１ｇ、ポリテトラフルオロエチレン（ＰＴＦＥ）０．１ｇを乳鉢にて混合・混練して一体化させた。左記の混合物を０．１ｍｍ厚のトリアセテートフィルム２枚の間に挟み、幅１６０ｍｍ、上下ロール間隔０．７ｍｍ、加圧力２３５ｋｇｆ／ｃｍ2（２３．０ＭＰａ）としたニップロールの間に２０回通して圧延した。圧延したシートから直径１６ｍｍの円形を２枚打ち抜き、炭素電極とした。炭素電極は真空乾燥機にて１２０℃、２時間乾燥した。
【００８４】
＜電気二重層キャパシタの作製＞
電解液（１Ｍ  Ｅｔ3ＭｅＮＢＦ4／ＰＣ：プロピレンカーボネイト中にＥｔ3ＭｅＮＢＦ4を１ｍｏｌ／Ｌ溶解させたもの。Ｅｔはエチル基、Ｍｅはメチル基を示す。）を含浸させた２枚の炭素電極間に厚さ５０μｍセルロース製セパレータを挟み、直径２０ｍｍのＳＵＳ３１６製コインセル（ＳＵＳ板厚０．２５ｍｍ）の中に封入した。この際、厚さ２０μｍアルミ箔表面に集電体用カーボン塗料（日本黒鉛社製バニーハイト）を塗布したものを集電体として、炭素電極とセルとの間に、塗料側を炭素電極に面するように挟んだ。
【００８５】
上記のようにして作製した電気二重層キャパシタセル（セル厚３．３ｍｍ）に、２．７Ｖの電圧を印加しながら６０℃の恒温槽にて２００時間放置した。
【００８６】
このとき、試験開始前に電気二重層キャパシタの表面に、歪みゲージ（共和電業社製ＫＦＧ−３−１２０−Ｄ１６−１１Ｌ１Ｍ２Ｓ）を接着し、ゲージの歪量から下式により電気二重層キャパシタの膨れ具合を評価した。
【００８７】
Ｓ＝（Ｓmax−Ｓ0max）／Ｍ          式（１）
（但し、Ｓmax：電気二重層キャパシタセルの最大歪み量
Ｓ0max：ブランクセルの最大歪み量
Ｍ：電気二重層キャパシタに使用した活性炭重量である。）。
【００８８】
＜比較例１＞
実施例１において、遊星ボールミル処理を行わなかった以外は実施例１と同様の操作を行って活性炭を得て、実施例１と同様に電気二重層キャパシタを作製し評価した。
【００８９】
＜比較例２＞
市販の活性炭（関西熱化学社製、ＭＳＰ２０）を使用して、実施例１と同様に電気二重層キャパシタを作製し評価した。
【００９０】
＜実施例２＞
実施例１の〔活性炭の製造〕において、遊星型ボールミル処理に先立ち、得られた活性炭３０ｇと３．７５ｇのケッチェンブラックをあらかじめ混合した後、混合物をジルコニア容器に入れて遊星ボールミルにて、実施例１と同条件にてメカノケミカル処理を行った以外は実施例１を繰り返して目的の電極用炭素を得た。その後、実施例１と同様にして各評価を行った。但し、電極の作製は、ケッチェンブラックを添加することなく、得られた電極用炭素を０．９ｇ使用して、ポリテトラフルオロエチレン（ＰＴＦＥ）０．１ｇを乳鉢にて混合・混練して一体化させた。
【００９１】
実施例、比較例の結果を表１にまとめて示す。本発明によれば、体積あたりの静電容量が大きいと共に、ガス発生の少ない電極用炭素が得られている。
【００９２】
【表１】
2006004997.tif 000002
【図面の簡単な説明】
【００９３】
【図１】膨れ具合を評価するコインセルを示す図である。
【図２】株）奈良機械製作所製ハイブリダイゼーションシステムの模式的機構を示す図である。
【図３】ホソカワミクロン（株）製メカノフュージョンシステム）の模式的機構を示す図である。
【符号の説明】
【００９４】
１  電極
２  電極
３  セパレータ
４  コインセル
５  歪みゲージ
【図１】
2006004997.tif 000003
【図２】
2006004997.tif 000004
【図３】
2006004997.tif 000005